(57)【要約】【課題】本発明は、ポリエチレンやポリプロピレンなどの極性の低いオレフィン系樹脂フィルムに対する転移性、密着性に優れ、且つ耐傷付き性、耐ブロッキング性に優れる活性エネルギー線硬化型インキ組成物およびその印刷物を提供。【解決手段】光重合性アクリレートモノマー、バインダー樹脂、光重合開始剤およびオルガノポリシロキサンを含有する活性エネルギー線硬化型インキであって、オルガノポリシロキサンの数平均分子量が１００，０００以上５００，０００未満であることを特徴とする上記の活性エネルギー線硬化型インキおよび前記活性エネルギー線硬化型インキにより印刷された印刷物。【選択図】なし【特許請求の範囲】
【請求項１】
光重合性アクリレートモノマーと、バインダー樹脂と、光重合開始剤と、数平均分子量が７０，０００〜６００，０００であるオルガノポリシロキサンとを含有することを特徴とする活性エネルギー線硬化型インキ。
【請求項２】
オルガノポリシロキサンが、ジメチルポリシロキサンであることを特徴とする請求項１記載の活性エネルギー線硬化型インキ。
【請求項３】
オルガノポリシロキサンが、活性エネルギー線硬化型インキ１００重量部中、０．１〜１０重量部含有されることを特徴とする請求項１又は２記載の活性エネルギー線硬化型インキ。
【請求項４】
活性エネルギー線硬化型インキが、更に粉体ワックスを含有し、前記粉体ワックスの粒子径が２μｍ以上１０μｍ未満であることを特徴とする請求項１〜３いずれか記載の活性エネルギー線硬化型インキ。
【請求項５】
請求項１〜４いずれか記載の活性エネルギー線硬化型インキを、基材に印刷してなる印刷物。
【発明の詳細な説明】
【技術分野】
【０００１】
本発明は、活性エネルギー線硬化型インキおよび該活性エネルギー線硬化型インキを印刷してなる印刷物に関する。さらに詳しくは、ポリエチレンあるいはポリプロピレンなどのオレフィン系樹脂フィルムに対する転移性および密着性に優れ、且つ耐傷付き性、耐ブロッキング性に優れる活性エネルギー線硬化型インキおよびその印刷物に関する。
【背景技術】
【０００２】
従来、フォーム用印刷物、各種書籍印刷物、カルトン紙等の各種包装用印刷物、各種プラスチック印刷物、シール、ラベル用印刷物、美術印刷物、金属印刷物（美術印刷物、飲料缶印刷物、缶詰等の食品印刷物）などの種々の印刷物を得るため、平版（湿し水を使用する通常の平版および湿し水を使用しない水無し平版）、凸版、凹版、孔版印刷など種々の印刷方式が採用されており、これら印刷には各々の印刷方式に適したインキが使用されている。そのようなインキの一つとして活性エネルギー線硬化型インキが知られている（非特許文献１、２）。
【０００３】
従来の活性エネルギー線硬化型インキは、光重合による瞬間硬化という特徴を有する一方で、塗工・印刷などの対象となる基材に対する密着性については、瞬間硬化と両立することが難しかった。即ち、瞬間硬化性を追求してゆくに従い、インキの硬化皮膜に体積収縮が発生したり、皮膜の柔軟性が損なわれるために基材との密着性が著しく低下してしまう。
【０００４】
一方、印刷においては高品質の印刷物が要求されるようになり、これに伴い対象となる基材の種類は多岐に亘ってきている。例えば、美粧性の点から透明度の高いポリオレフィン素材や、耐水性の点からＰＥＴ（ポリエチレンテレフタレート）フィルム基材を持つ合成紙、あるいは、プリペイドカードの普及に伴い耐摩擦性や傷つき性に優れるＰＥＴフィルム自身への印刷など、従来の紙では実現できなかった物理特性を与えるために化学合成された素材を基材に利用することが急速に広まっている。
【０００５】
活性エネルギー線硬化性インキは一般に、極性の高いポリエステル樹脂、ポリ塩化ビニル樹脂、ポリカーボネート樹脂、ＡＢＳ樹脂等に対しては密着するものが多いが、極性の低いポリエチレンやポリプロピレン等のオレフィン系樹脂フィルムは、素材自体の特徴として非常に極性が低いためインキの受理性が悪く、充分なインキの密着性・着肉性を確保することが難しかった。
【０００６】
特許文献１ではオレフィン系樹脂フィルムに対する密着性を発現する方法として、ロジンエポキシアクリレートと炭素−炭素不飽和基を有するポリウレタン樹脂、および、アクリルモノマーを含有してなる密着性を有する活性エネルギー線硬化性樹脂組成物が提供されている。
【０００７】
また、特許文献２ではオレフィン系樹脂フィルムに対する密着性、転移性を発現する方法として、Ｃ５〜Ｃ７系石油樹脂を含有してなる密着性を有する活性エネルギー線硬化性インキ組成物が提供されている。
【０００８】
以上のようにオレフィン系樹脂フィルムに対する密着性、転移性を発現する方法としては基材との親和力の高い素材を含有させる工夫がなされているが、いずれの方法も密着性を発現させるためには光重合反応に伴う体積収縮（硬化収縮）を抑制する事が必須であるため、得られるインキ皮膜は重合度が低く、ブロッキング、傷付き等の印刷トラブルがしばしば発生するのが現状である。
このため、オレフィン系樹脂フィルムに対する密着性、転移性を有し、且つ傷付き、ブロッキング等の印刷トラブルの生じにくい活性エネルギー線硬化性インキが求められている。
【先行技術文献】
【特許文献】
【０００９】
【特許文献１】特開平８−１４３６３５号公報
【特許文献２】特開２０１０−１８９５３７号公報
【発明の概要】
【発明が解決しようとする課題】
【００１０】
本発明は、活性エネルギー線硬化型インキおよび該活性エネルギー線硬化型インキを印刷してなる印刷物を提供することにある。さらに詳しくは、ポリエチレンあるいはポリプロピレンなどのオレフィン系樹脂フィルムに対する転移性および密着性に優れ、且つ耐傷付き性、耐ブロッキング性に優れる活性エネルギー線硬化型インキおよび該活性エネルギー線硬化型インキを印刷してなる印刷物を提供することにある。
【課題を解決するための手段】
【００１１】
上記課題を解決するために誠意研究した結果、光重合性アクリレートモノマー、バインダー樹脂、光重合開始剤を含有してなる活性エネルギー線硬化型インキにおいて、特定のオルガノポリシロキサンを含有する活性エネルギー線硬化型インキが、ポリエチレンあるいはポリプロピレンなどのオレフィン系樹脂フィルムに対する転移性および密着性に優れ、且つ耐傷付き性、耐ブロッキング性に優れていることを見出し、本発明を完成するに至った。
【００１２】
すなわち、本発明は、光重合性アクリレートモノマーと、バインダー樹脂と、光重合開始剤と、数平均分子量が７０，０００〜６００，０００であるオルガノポリシロキサンとを含有することを特徴とする活性エネルギー線硬化型インキに関する。
【００１３】
さらに、本発明は、オルガノポリシロキサンが、ジメチルポリシロキサンであることを特徴とする上記活性エネルギー線硬化型インキに関する。
【００１４】
さらに、本発明は、オルガノポリシロキサンが、活性エネルギー線硬化型インキ１００重量部中、０．１〜１０重量部含有されることを特徴とする上記活性エネルギー線硬化型インキに関する。
【００１５】
さらに、本発明は、活性エネルギー線硬化型インキが、更に粉体ワックスを含有し、前記粉体ワックスの粒子径が２μｍ以上１０μｍ未満であることを特徴とする上記活性エネルギー線硬化型インキに関する。
【００１６】
さらに、本発明は、上記活性エネルギー線硬化型インキを、基材に印刷してなる印刷物に関する。
【発明の効果】
【００１７】
本発明により、ポリエチレンあるいはポリプロピレンなどの極性の低いオレフィン系樹脂フィルムに対する密着性、転移性に優れ、且つ耐傷付き性、耐ブロッキング性に優れる活性エネルギー線硬化型インキおよびそれを使用して印刷してなる印刷物を提供することが可能となった。
【発明を実施するための形態】
【００１８】
本発明で使用する、活性エネルギー線とは、紫外線、電子線のことであるが、必ずしもこれに限定されるものではない。
【００１９】
本発明に用いられるオルガノポリシロキサンとしては、ジメチルポリシロキサン、メチルフェニルポリシロキサン及びカルボン酸、水酸基、アミノ基によって変性されたジメチルポリシロキサン、ジメチルポリシロキサン、メチルフェニルポリシロキサンが挙げられ、特に好ましくは、ジメチルポリシロキサンである。
【００２０】
本発明に用いられるオルガノポリシロキサンの数平均分子量は７０，０００〜６００，０００である。数平均分子量が７０，０００〜６００，０００の範囲であると、耐傷付き性、耐ブロキング性、密着性、転移性の点で好ましい。一方、７０，０００未満であると密着性、転移性が劣化すると共に耐傷付き性の効果は発現せず、６００，０００を超えるとインキ組成中の他成分との相溶性が乏しくなり、成分分離や転移ムラが発生する。
【００２１】
なお、本発明における数平均分子量とは、東ソー株式会社製GPC（ゲルパーミエーションクロマトグラフィー）「HLC-8220」を用いて測定したものである。検量線は標準ポリスチレン換算により作成した。試料をテトラヒドロフランに溶解し、テトラヒドロフランを展開溶媒として流速０．６ｍｌ／ｍｉｎ、カラム温度４０℃の条件にて、測定した。
【００２２】
本発明に用いられるオルガノポリシロキサンの添加量は、活性エネルギー線硬化型インキ１００重量部中、０．１〜１０重量部であることが好ましい。この範囲であれば、本願発明の課題である諸物性を解決することが容易である。なお、０．２〜５重量部であることがさらに好ましい。
【００２３】
本発明に用いられる粉体ワックスとしては、ポリエチレン（PE）、ポリプロピレン（PP）、ポリスチレンやポリスチレンゴムやポリテトラフルオロエチレン（PTFE）等の硬質微粒子が挙げられ、平均粒子径としては２μｍ〜１０μｍが好ましい。
【００２４】
本発明に用いられる粉体ワックスの平均粒子径が、２μｍ〜１０μｍであると耐ブロッキング性という点で好ましい。
【００２５】
なお、本発明における平均粒子径とは、堀場製作所製レーザー回折散乱式粒度分布測定装置「ＬＡ−９２０（乾式測定ユニットＬＹ−２０８使用）」を用いて測定した体積粒度分布の累積粒度50の粒子径（D50）を平均粒子径と定義し記載した。
【００２６】
本発明において、適宜使用されるバインダー樹脂とは、熱硬化性または熱可塑性樹脂であり、例えば、ポリエステル、ポリ塩化ビニル、ポリ（メタ）アクリル酸エステル、エポキシ樹脂、ポリウレタン樹脂、石油樹脂、セルロース誘導体（例えば、エチルセルロース、酢酸セルロース、ニトロセルロース）、塩化ビニル酢酸ビニル共重合体、ポリアマイド樹脂、ポリビニルアセタール樹脂、ジアリルフタレート樹脂、ブタジエンーアクリルニトリル共重合体のような合成ゴム等が挙げられる。これらの樹脂は、その中の１種または２種以上を用いることができる。何れも光重合性アクリレートモノマーに可溶解性のある樹脂が用いられる。なお、本発明において、バインダー樹脂は、インキ組成物としてオフセット印刷に適した粘度にすべく５〜３０重量％の範囲で用いられることが好適である。
【００２７】
本発明において、光重合性アクリレートモノマーとは単官能または多官能の（メタ）アクリレート類をいい、インキ組成物としてオフセット印刷に適した粘度にすべく３０〜７０重量％の範囲で用いられる。
【００２８】
単官能モノマーとしてアルキル（カーボン数が２〜１８）（メタ）アクリレート、エチル（メタ）アクリレート、ブチル（メタ）アクリレート、ヘキシル（メタ）アクリレート、オクチル（メタ）アクリレート、ドデシル（メタ）アクリレート、ステアリル（メタ）アクリレートがあり、さらにベンジル（メタ）アクリレート、イソボルニル（メタ）アクリレート、シクロヘキシル（メタ）アクリレート、トリシクロデカンモノメチロール（メタ）アクリレート等が例示される。
【００２９】
多官能（メタ）アクリレート類としてはエチレングリコールジ（メタ）アクリレート、ポリエチレングリコールジ（メタ）アクリレート、プロピレングリコールジ（メタ）アクリレート、  ジプロピレングリコールジ（メタ）アクリレート、トリプロピレングリコールジ（メタ）アクリレート、ポリプロピレングリコールジ（メタ）アクリレート、ブチレングリコールジ（メタ）アクリレート、ペンチルグリコールジ（メタ）アクリレート、ネオペンチルグリコールジ（メタ）アクリレート、ヒドロキシピバリルヒドロキシピバレートジ（メタ）アクリレート（通称マンダ）、ヒドロキシピバリルヒドロキシピバレートジカプロラクトネートジ（メタ）アクリレート、１，６ヘキサンジオールジ（メタ）アクリレート、１，８−オクタンジオールジ（メタ）アクリレート、１，９−ノナンジオールジ（メタ）アクリレート、１，２−ヘキサデカンジオールジ（メタ）アクリレート、２−メチル−２，４−ペンタンジオールジ（メタ）アクリレート、ビスフェノールＡテトラエチレンオキサイド付加体ジ（メタ）アクリレート、ビスフェノールＦテトラエチレンオキサイド付加体ジ（メタ）アクリレート、水添加ビスフェノールＡテトラエチレンオキサイド付加体ジ（メタ）アクリレート、水添加ビスフェノールＦテトラエチレンオキサイド付加体ジ（メタ）アクリレート、水添加ビスフェノーＡジ（メタ）アクリレート、水添加ビスフェノールＦジ（メタ）アクリレート、グリセリントリ（メタ）アクリレート、トリメチロールプロパントリ（メタ）アクリレート、トリメチロールプロパントリカプロラクトネートトリ（メタ）アクリレート、トリメチロールエタントリ（メタ）アクリレート、トリメチロールヘキサントリ（メタ）アクリレート、トリメチロールオクタントリ（メタ）アクリレート、ペンタエリスリトールトリ（メタ）アクリレート、ペンタエリスリトールテトラ（メタ）アクリレート、ジグリセリンテトラ（メタ）アクリレート、ジトリメチロールプロパンテトラ（メタ）アクリレート、ジトリメチロールプロパンテトラカプロラクトネート、テトラ（メタ）アクリレート、ジトリメチロールエタンテトラ（メタ）アクリレート、ジトリメチロールブタンテトラ（メタ）アクリレート、ジトリメチロールヘキサンテトラ（メタ）アクリレート、ジトリメチロールオクタンテトラ（メタ）アクリレート、ジペンタエリスリトールペンタ（メタ）アクリレート、ジペンタエリスリトールヘキサ（メタ）アクリレート、トリペンタエリスリトールヘキサ（メタ）アクリレート、トリペンタエリスリトールヘプタ（メタ）アクリレート、トリペンタエリスリトールオクタ（メタ）アクリレート等を用いることができる。
【００３０】
さらに本発明のアクリル系モノマーとして脂肪族アルコール化合物のアルキレンオキサイド付加体（メタ）アクリレートがある。脂肪族アルコール化合物のアルキレンオキサイド付加体（メタ）アクリレートモノマーとして脂肪族アルコール化合物のモノまたはポリ（１〜２０）アルキレン（Ｃ２〜Ｃ２０）オキサイド付加体（アルキレンオキサイドがある。１官能モノマーとしてカーボン数が２〜２０アルキレンオキサイド付加体（メタ）アクリレート、例えばメタノールモノまたはポリ（１〜２０）アルキレン（Ｃ２〜Ｃ２０）オキサイド付加体（アルキレンオキサイドとして、例えばエチレンオキサイド、プロピレンオキサイド、ブチレンオキサイド）（メタ）アクリレート、エタノールモノまたはポリ（１〜２０）アルキレン（Ｃ２〜Ｃ２０）オキサイド付加体等が例示される。さらに２官能モノマーとしてエチレングリコールモノまたはポリ（１〜２０）アルキレン（Ｃ２〜Ｃ２０）オキサイド付加体（アルキレンオキサイドとして例えばエチレンオキサイド、プロピレンオキサイド、ブチレンオキサイド）ジ（メタ）アクリレート、ジエチレングリコールモノまたはポリ（２〜２０）アルキレン（Ｃ２〜Ｃ２０）オキサイド付加体等が例示される。さらに３官能モノマーとしてグリセリンポリ（２〜２０）アルキレン（Ｃ２〜Ｃ２０）オキサイド付加体（アルキレンオキサイドとして例えばエチレンオキサイド、プロピレンオキサイド、ブチレンオキサイド）トリ（メタ）アクリレート、トリメチロールプロパンポリ（２〜２０）アルキレン（Ｃ２〜Ｃ２０）オキサイド付加体等が例示されるが、これに限るものではない。
【００３１】
本発明で使用されるポリ（２〜２０）は、アルキレン（Ｃ２〜Ｃ２０）オキサイド付加体の重合度とする。
【００３２】
本発明で使用される光重合開始剤としては、水素引き抜き型として、ベンゾフェノン、ｐ−メチルベンゾフェノン、ｐ―クロルベンゾフェノン、テトラクロロベンゾフェノン、ベンゾイル安息香酸メチル、４−フェニルベンゾフェノン、ヒドロキシベンゾフェノン、４−ベンゾイルー４’−メチルージフェニルサルファイド、２−イソプロピルチオシサントン、２，４−ジメチルチオキサントン、２，４−ジエチルチオキサントン、２，４−ジクロロチオキサントン、アセトフェノン・アリールケトン系開始剤、４，４‘−ビス（ジエチルアニノ）ベンゾフェノン、４，４’−ビス（ジメチルアミノ）ベンゾフェノン、ｐ−ジメチルアミノ安息香酸イソアミル、ｐ−ジメチルアミノアセトフェノン・ジアルキルアミノアリールケトン系開始剤、チオキサントン、キサントン系・そのハロゲン置換・多環カルボニル系開始剤などが挙げられる。
【００３３】
また、開裂型光重合開始剤として、ベンゾイン、ベンゾインメチルエーテル、ベンゾインイソプロピルエーテル、α―アクリルベンゾイル・ベンゾイン系、ベンジル、２−メチルー２−モルホリノ（４−チオメチルフェニル）プロパンー１−オン、２−ベンジルー２−ジメチルアミノー１−（４−モルホリノフェニル）−１−ブタノン、ベンジルメチルケタール、１−ヒドロキシシクロヘキシルフェニルケトン、２−ヒドロキシー２−メチルー１−フェニルプロパンー１−オン、１−（４−イソプロピルフェニルー２−ヒドロキシー２−メチルプロパンー１−オン、４−（２−ヒドロキシエトキシ）フェニルー（２−ヒドロキシー２−プロピル）ケトン、４−（２−アクロイルーオキシエトキシ）フェニルー２−ヒドロキシー２−プロピルケトン、ジエトキシアセトフェノンなどがある。
【００３４】
また、光重合開始助剤としては、トリエタノールアミン、メチルジエタノールアミン、トリイソプロパノールアミン・脂肪族アミン、４，４‘−ジエチルアミノベンゾフェノン、２−ジメチルアミノ安息香酸エチル、４−ジメチルアミノ安息香酸エチル、４−ジメチルアミノ安息香酸イソアミル、ジブチルエタノールアミンが挙げられる。
【００３５】
光重合開始剤は、オフセット印刷のＵＶランプ照射環境下でインキ組成物を硬化させるべく、組成物１００重量％に対して組成中に３〜１５重量％の範囲で用いられる。
【００３６】
一方、組成物中への、添加剤として、耐摩擦、ブロッキング防止、スベリ、スリキズ防止、暗反応防止を目的とする各種添加剤を使用することができ、必要に応じて、レベリング剤、帯電防止剤、界面活性剤、消泡剤、重合禁止剤などを添加してもよい。
【００３７】
本発明の着色材としては、主に顔料が使用され、その顔料として、酸化チタンなどの白顔料、ミネラルファーネスイエロー、ネーブルスイエロー、ナフトールイエローＳ，ハンザイエローＧ，キノリンイエローレーキ、パーマネントイエローＮＣＧ，タートラジンレーキなどの黄顔料、インダスレンブリリアントオレンジＲＫ、ピラゾンオレンジ、バルカンオレンジ、ベンジジンオレンジＧ、インダスレンブリリアントオレンジＧＫなどの橙色顔料、パーマネントレッド４Ｒ、リオノールレッド、ピラロゾンレッド、ウオッチングレッツドカルシウム塩、レーキレッドＤ，ブリリアントカーミン６Ｂ、エオシンレーキ、ローダミンレーキＢ、アリザリンレーキ、ブリリアントカーミン３Ｂなどの赤色顔料、ファーストバイオレットＢ、メチルバイオレットレーキなどの紫色顔料、紺青、コバルトブルー、アルカリブルーレーキ、ビクトリアブルーレーキ、フタロシアニンブルー、無金属フタロシアニンブルー、フタロシアニンブルー部分塩素化物、ファーストスカイブルー、インダスレンブルーＢＣなどの青色顔料、ピグメントグリーンＢ、マラカイドグリーンレーキ、ファイナスイエリーグリーンＧなどの緑色顔料、カーボンブラック、アセチレンブラック、ランブラック、アニリンブラックなどの黒色顔料、バライト粉、炭酸バリウム、ベントンなどの体質顔料などが挙げられる。
【００３８】
本発明に係る顔料は、組成物１００重量％に対して０から５５重量％の範囲で用いられる。なお０重量％の場合には、インキではなくＯＰニスと呼ばれることもある。
【００３９】
本発明において、基材としては、平版印刷に用いられる紙やフィルムを特に限定無く使用することができる。具体的に紙としては、アート紙、コート紙、キャスト紙などの塗工紙や上質紙、中質紙、新聞用紙などの非塗工紙、ユポなどの合成紙が選択される。また、フィルムとしては、ポリエチレンフィルム、ポリエステルフィルム、ポリプロピレンフィルム等が挙げられる。
【実施例】
【００４０】
次に実施例を挙げて本発明をさらに具体的に説明するが、本発明はこれらの実施例によって限定されるものではない。尚、本発明中の「部」は重量部を表し、「％」は、重量％を示す。
【００４１】
以下に示す処方により活性エネルギー線硬化型インキ組成物を作成した。
【００４２】
（インキ用ワニスの作成）
バインダー樹脂としてポリエステル樹脂を用い、光重合性モノマーとしては１〜３官能アクリレートモノマーを用いた。ポリエステル樹脂と、１〜３官能アクリレートモノマーとを、昇温加熱混合し、樹脂比率を３０〜５０重量％比率で溶解させ、ワニスを作成した。
【００４３】
（インキ組成物の作成）
ワニスと、光重合性アクリレートモノマー、着色顔料、光重合開始剤、ポリオルガノシロキサン、粉体ワックス、その他添加剤を表１記載の配合割合にて、バタフライミキサーを用いて攪拌混合し、３本ロールにて最大粒径が７．５μｍ以下になるように分散してインキ組成物を作成し、且つスプレッドメーターにて一定の粘度規格と成るよう調整して、各インキ組成物を作成した。
【００４４】
（比較評価用印刷サンプルの測定）
ＰＰフィルム（ポリプロピレンフィルム「出光スーハ゜ーヒ゜ュアレイSG140」以下同様）に、作成各インキ組成物を所定の量、ＲＩテスター（簡易印刷転写装置）を使用して印刷塗工し、１６０W／ｃｍのメタルハライドランプにて所定の照射量にて照射して、インキ組成物を硬化し、比較評価用印刷サンプルを作成した。
【００４５】
＜密着性の評価＞
ＰＰフィルムに、作成各インキ組成物を所定の量、ＲＩテスター（簡易印刷転写装置）を使用して印刷塗工し、１６０W／ｃｍのメタルハライドランプにて所定の照射量にて照射して、インキ組成物を硬化して、比較評価用印刷サンプルを作成した。ＰＰフィルムとの密着性をセロハンテープ剥離試験行い以下の基準で評価した。
（評価基準）
○  …全く剥離しない
○△…一部剥離がある
△  …半分程度剥離している
△×…一部剥離しないで残っている
×  …全て剥離
【００４６】
＜転移性の評価＞
密着性評価と同様の方法で比較評価用印刷サンプルを作成し、ベタ部のインキの着肉性を５段回評価した。
（評価基準）
○  …全面に一様にインキが転移している
○△…一部転移ムラがある
△  …転移ムラが多い
△×…一部分のみ転移している
×  …全く転移しない
【００４７】
＜耐傷付き性（耐スクラッチ性）の評価＞
密着性評価と同様の方法で比較評価用印刷サンプルを作成し、爪での擦りで評価した。
（評価基準）
○  …こすれなし
○△…表層こすれ
△  …中間層こすれ
△×…底部こすれ
×  …塗膜なし
【００４８】
＜耐ブロッキング性の評価＞
密着性評価と同様の方法で比較評価用印刷サンプルを作成し、印刷サンプルの上にＰＰフィルムを重ね、４０℃のオーブンの中で、２４時間、５００g／cm2の荷重をかけた後に、ＰＰフィルムを剥がし、ＰＰフィルム側へのインキの付着（裏付き）を評価した。
○  …インキの付着なし
○△一部付着がある
△  …付着が多い
△×…大部分で付着がある
×  …全面付着している
【００４９】
【表１】
2015193675.tif 000002
【００５０】
【表２】
2015193675.tif 000003
【００５１】
実施例、比較例の処方設計は下記の通りである。
（１）表１（実施例１〜１４）
１）数平均分子量１００，０００以上５００，０００未満のオルガノポリシロキサンを使用
２）平均粒子径２．０μｍ以上１０．０μｍ未満の粉体ワックスを使用
（２）表１（実施例１５〜１７）
１）数平均分子量１００，０００以上５００，０００未満のオルガノポリシロキサンを使用
２）平均粒子径２．０μｍ未満の粉体ワックスを使用
（３）表１（実施例１８〜２０）
１）数平均分子量１００，０００以上５００，０００未満のオルガノポリシロキサンを使用
２）粉体ワックス不使用
（４）表２（比較例１）
１）オルガノポリシロキサン不使用
２）粉体ワックス不使用
（５）表２（比較例２〜４）
１）数平均分子量１００，０００未満のオルガノポリシロキサンを使用
２）粉体ワックス不使用
（６）表２（比較例５〜７）
１）オルガノポリシロキサン不使用
２）粉体ワックスを使用
（７）表２（比較例８〜１６）
１）数平均分子量１００，０００未満のオルガノポリシロキサンを使用
２）粉体ワックスを使用
【００５２】
表１、２の結果より本発明の実施例によれば、ポリエチレンあるいはポリプロピレンなどの極性の低いオレフィン系樹脂フィルムに対する密着性、転移性に優れ、且つ耐傷性、耐ブロッキング性に優れる活性エネルギー線硬化型インキを得ることができることが分った。